【事件の表示】
　特許第６２８０２４３号発明「架橋組成物及びこれを含む化粧料組成物」の特許異議申立事件について、次のとおり決定する。
【結　論】
　特許第６２８０２４３号の請求項１ないし１４に係る特許を維持する。
【理　由】
第１　手続の経緯
　特許第６２８０２４３号の請求項１ないし１４に係る発明についての出願は、２０１５年（平成２７年）４月２４日（パリ条約による優先権主張　２０１４年４月２８日、２０１４年６月２６日、いずれも米国（ＵＳ））の国際出願であって、平成３０年１月２６日にその特許権の設定登録がされ、同年２月１４日に特許公報が発行され、その後、平成３０年８月１４日に、異議申立人　廣瀬　妙子（以下「申立人」という。）により、特許異議の申立がされたものである。
　
　申立人が提出した証拠方法は、以下のとおりである。
甲第１号証：特開平５−３１０７５３号公報
甲第２号証：特開２０１１−２６４９３号公報
甲第３号証：国際公開第２０１３／１０３５３５号
甲第４号証：国際公開第２０１３／１０３５３６号
甲第５号証：「Ｍｏｍｅｎｔｉｖｅ　ＳＡＦＥＴＹ　ＤＡＴＡ　ＳＨＥＥＴ，ＬＳＲ２０５０」、作成日：２０１３年１月１６日　　
甲第６号証：G.Rajesh et al. Liquid Silicone Rubber Vulcanizates: Network Structure - Property Relationship and Cure Kinetics,  Polymers  Polymer Composites, 2010, vol. 18, No. 9, p.477-488
甲第７号証：特開２０１４−７４０５８号公報
甲第８号証：特表２０１５−５１１９６９号公報
甲第９号証：特表２０１５−５１２９５６号公報
甲第１０号証：特表２００５−５０３３４８号公報
甲第１１号証：Anubhav Saxena et al. A Systematic Approach To Decipher the Microstructure of Methyl Hydrosiloxane Copolymers and Its Impact on Their Reactivity Trends, Macromolecules, 2011, vol.44, p.6480-6487
甲第１２号証：特開２００９−２６３２１３号公報
甲第１３号証：特開２００９−２６３６４３号公報
　
　以下、甲第１号証ないし甲第１３号証を、「甲１」ないし「甲１３」という。
第２　本件特許発明について
　 本件特許の請求項１ないし１４に係る発明は（以下「本件発明１」ないし「本件発明１４」という）は、その特許請求の範囲の請求項１ないし１４に記載された事項により特定される以下のとおりのものであると認める。
「【請求項１】
　架橋組成物であって、ヒドロシリル化触媒の存在下での、
　Ａ）以下の平均式（Ｉ）のシロキシ単位を含むオルガノハイドロジェンシロキサン
　（Ｒ４３ＳｉＯ１／２）（Ｒ４２ＳｉＯ２／２）ａ（Ｒ１Ｒ４ＳｉＯ２／２）ｂ（Ｒ４ＨＳｉＯ２／２）ｃ（Ｒ２Ｒ４ＳｉＯ２／２）ｄ（Ｒ３Ｒ４ＳｉＯ２／２）ｅ（Ｒ４３Ｓｉ−Ｏ１／２）
　［式中、Ｒ１及びＲ２のそれぞれは、独立に選択された水素原子又は置換若しくは非置換ヒドロカルビル基であり、Ｒ３は、水素原子であるか、又は少なくとも１個のカルボキシル基を有する基又はそれらの前駆体であり、それぞれのＲ４は、独立に選択された置換若しくは非置換ヒドロカルビル基であり、ａ≧０、ｂ≧０、ｃ≧１、ｄ≧０、かつｅ≧１である］、及び
　Ｂ）少なくとも２個の脂肪族不飽和炭化水素基を有する架橋剤、
の反応生成物を含み、
　但し、
　Ｒ３が水素原子であるとき、前記架橋組成物が、Ｃ１）アリルコハク酸無水物（ＡＳＡ）、トリメチルシリルウンデシレナート、又はこれらの組み合わせの更なる反応生成物を含み、
　Ｒ３が少なくとも１種のカルボキシル基又はそれらの前駆体を有する基であるとき、前記架橋組成物が、Ｃ２）水、アルコール、又はこれらの組み合わせの更なる反応生成物を
含む、架橋組成物。
【請求項２】
　化粧料組成物であって、
　（Ｉ）架橋組成物であって、ヒドロシリル化触媒の存在下での、
　Ａ）以下の平均式（Ｉ）のシロキシ単位を含むオルガノハイドロジェンシロキサン
　（Ｒ４３ＳｉＯ１／２）（Ｒ４２ＳｉＯ２／２）ａ（Ｒ１Ｒ４ＳｉＯ２／２）ｂ（Ｒ４ＨＳｉＯ２／２）ｃ（Ｒ２Ｒ４ＳｉＯ２／２）ｄ（Ｒ３Ｒ４ＳｉＯ２／２）ｅ（Ｒ４３ＳｉＯ１／２）
　［式中、Ｒ１及びＲ２のそれぞれは、独立に選択された水素原子又は置換若しくは非置換ヒドロカルビル基であり、Ｒ３は、水素原子であるか、又は少なくとも１個のカルボキシル基を有する基又はそれらの前駆体であり、それぞれのＲ４は、独立に選択された置換若しくは非置換ヒドロカルビル基であり、ａ≧０、ｂ≧０、ｃ≧１、ｄ≧０、かつｅ≧１である］、及び
　Ｂ）少なくとも２個の脂肪族不飽和炭化水素基を有する架橋剤、
　の反応生成物を含む、架橋組成物と、
　（ＩＩ）少なくとも１種の化粧料構成成分とを、
　場合により、化粧料的に許容され得る媒体中に含み、
　但し、
　Ｒ３が水素原子であるとき、前記架橋組成物が、Ｃ１）アリルコハク酸無水物（ＡＳＡ）、トリメチルシリルウンデシレナート、又はこれらの組み合わせの更なる反応生成物を含み、
　Ｒ３が少なくとも１種のカルボキシル基又はそれらの前駆体を有する基であるとき、前記架橋組成物が、Ｃ２）水、アルコール、又はこれらの組み合わせの更なる反応生成物を含む、化粧料組成物。
【請求項３】
　Ｒ３が水素原子であり、前記架橋組成物が、
　Ｃ１）アリルコハク酸無水物（ＡＳＡ）、トリメチルシリルウンデシレナート、又はこれらの組み合わせの更なる反応生成物を含む、請求項１又は２に記載の組成物。
【請求項４】
　ｉ）構成成分Ｃ１）が、アリルコハク酸無水物（ＡＳＡ）を含み、かつ前記架橋組成物が、Ｄ）水、アルコール、若しくはこれらの組み合わせの更なる反応生成物を含み、又は
　ｉｉ）構成成分Ｃ１）が、トリメチルシリルウンデシレナートを含み、かつ前記架橋組成物が、Ｄ）アルコールの更なる反応生成物を含み、又は
　ｉｉｉ）ｉ）及びｉｉ）の両方である、請求項１に記載の組成物。
【請求項５】
　Ｒ３が、少なくとも１種のカルボキシル基又はその前駆体であり、あるいはアリルコハク酸無水物（ＡＳＡ）又はトリメチルシリルウンデシレナートの誘導体であり、前記架橋組成物が、Ｃ２）水、アルコール、又はこれらの組み合わせの更なる反応生成物を含む、請求項１又は２に記載の組成物。
【請求項６】
　構成成分Ｂ）が式（ＩＩＩ）：Ｒ５−Ｙ−Ｒ５のものであり、Ｒ５が、２〜１２個の炭素原子を有する一価の不飽和脂肪族炭化水素基であり、かつＹが、二価有機基、二価シロキサン基、又は二価オルガノシロキサン基である、請求項１〜５のいずれか一項に記載の組成物。
【請求項７】
　前記架橋組成物が次の一般式（ＩＩ）：
　
　［式中、Ｗは二価の基であり、Ｒ１、Ｒ１’、Ｒ２、Ｒ２’、Ｒ４、及びＲ４’のそれぞれは、独立に選択された置換若しくは非置換ヒドロカルビル基であり、Ｒ３及びＲ３’のそれぞれは、独立に、少なくとも１種のカルボキシル基を有する基又はそれらの前駆体であり、ａ≧０、ａ’≧０、ｂ≧０、ｂ’≧０、ｃ≧１、ｃ’≧１、ｄ≧０、ｄ’≧０、ｅ≧１、かつｅ’≧１である］のものである、請求項１〜６のいずれか一項に記載の組成物。
【請求項８】
　ｉ）Ｒ３が、末端カルボキシル基を有し、又は
　ｉｉ）Ｒ３が、無水物基若しくはキャップ化カルボキシル基から選択された末端カルボキシル基前駆体を有し、又は
　ｉｉｉ）Ｒ３が、アリルコハク酸無水物（ＡＳＡ）若しくはトリメチルシリルウンデシレナートの誘導体である、請求項１又は７に記載の組成物。
【請求項９】
　ｉ）ａ＋ｂ＋ｃ＋ｄ＋ｅの合計が、４〜２，０００から選択される整数であり、かつ／又は
　ｉｉ）１０≦ａ≦５００、０≦ｂ≦１００、１≦ｃ≦１００、０≦ｄ≦１００、及び１≦ｅ≦１００であり、かつ／又は
　ｉｉｉ）Ｒ１が、メチル基であり、Ｒ２が、１〜１２個の炭素原子を有する脂肪族若しくは芳香族基であり、かつＲ４がＲ１である、請求項１〜８のいずれか一項に記載の組成物。
【請求項１０】
　パーソナルケア用、あるいはケラチン基質のケア用の、請求項１〜９のいずれか一項に記載の組成物の使用。
【請求項１１】
　架橋組成物の形成方法であって、
　Ａ）以下の平均式（Ｉ）のシロキシ単位を含むオルガノハイドロジェンシロキサンを提供する工程と、
　（Ｒ４３ＳｉＯ１／２）（Ｒ４２ＳｉＯ２／２）ａ（Ｒ１Ｒ４ＳｉＯ２／２）ｂ（Ｒ４ＨＳｉＯ２／２）ｃ（Ｒ２Ｒ４ＳｉＯ２／２）ｄ（Ｒ３Ｒ４ＳｉＯ２／２）ｅ（Ｒ４３Ｓｉ−Ｏ１／２）
　［式中、Ｒ１及びＲ２のそれぞれは、独立に選択された水素原子又は置換若しくは非置換ヒドロカルビル基であり、Ｒ３は、水素原子であるか、又は少なくとも１個のカルボキシル基を有する基又はそれらの前駆体であり、それぞれのＲ４は、独立に選択された置換若しくは非置換ヒドロカルビル基であり、ａ≧０、ｂ≧０、ｃ≧１、ｄ≧０、かつｅ≧１である］
　Ｂ）少なくとも２個の脂肪族不飽和炭化水素基を有する架橋剤を提供する工程と、
　ヒドロシリル化触媒の存在下で構成成分Ａ）及びＢ）を組み合わせて、前記架橋組成物を形成する工程と、を含み、
　前記架橋組成物が、請求項１〜９のいずれか一項に記載のものである、架橋組成物の形成方法。
【請求項１２】
　Ｒ３が水素素原子であり、
　Ｃ１）脂肪族不飽和炭化水素基及び少なくとも１種のカルボキシル基又はカルボキシル基前駆体を有する化合物、あるいはＣ１）アリルコハク酸無水物（ＡＳＡ）、トリメチルシリルウンデシレナート、又はそれらの組み合わせを提供する工程と、
　Ｒ３と、構成成分Ｃ１）とを反応させて、前記架橋組成物を更に形成させる工程と、を更に含む、請求項１１に記載の方法。
【請求項１３】
　Ｄ）水、アルコール、又はこれらの組み合わせを提供する工程と、
　前記架橋組成物と構成成分Ｄ）とを反応させて、前記架橋組成物を更に形成させる工程と、を更に含む、請求項１２に記載の方法。
【請求項１４】
　Ｒ３が、少なくとも１種のカルボキシル基又はその前駆体であり、あるいはアリルコハク酸無水物（ＡＳＡ）又はトリメチルシリルウンデシレナートの誘導体であり、
　Ｃ２）水、アルコール、又はこれらの組み合わせを提供する工程と、
　Ｒ３と、構成成分Ｃ２）とを反応させて、前記架橋組成物を更に形成させる工程と、を更に含む、請求項１１に記載の方法。」
第３　申立人が主張する取消理由
　申立人の主張する取消理由は以下のとおりである。
１　本件発明１ないし１４は、甲１に記載された発明又は甲２に記載された発明と、甲３に記載された事項及び甲４ないし甲１３に記載された周知技術ないし技術常識に基いて当業者が容易に発明をすることができたものであるから、特許法第２９条第２項の規定により特許を受けることができないものであり、これらの発明に係る特許は同法第１１３条第２号に該当し、取り消すべきものである。
２　本件発明１ないし１４は、甲３に記載された発明と、甲１又は甲２に記載された事項及び甲４ないし甲１３に記載された周知技術に基いて、当業者が容易に発明をすることができたものであるから、特許法第２９条第２項の規定により特許を受けることができないものであり、これらの発明に係る特許は同法第１１３条第２号に該当し、取り消すべきものである。
第４　当審の判断
１　各甲号証に記載された事項及び甲１ないし甲３に記載された発明
（１）甲１に記載された事項及び甲１に記載された発明
　甲１には以下の記載がある。
ア−１「平均組成式（１）
【化１】
（但し、Ｘはアクリロキシプロピル基又はメタクリロキシプロピル基、Ｙはカルボキシエチル基、カルボキシプロピル基、カルボキシデシル基より選ばれる有機基、Ｒ１は炭素数１〜６のアルキル基又フェニル基を示す。ａ、ｂ、ｃは整数で、０≦ａ≦１００、１≦ｂ≦２０、１≦ｃ≦２０である。）で示されるオルガノポリシロキサン。」（請求項１）
　
イ−１「しかし、これまでに、（メタ）アクリル基とカルボキシル基の双方の官能基を含有するオルガノポリシロキサンは知られていない。
【課題を解決するための手段及び作用】本発明者は、樹脂改質剤等として更に有効に使用される有機オルガノポリシロキサンにつき鋭意検討を行った結果、下記平均組成式（３）で示されるオルガノハイドロジェンポリシロキサンのＳｉＨ基にアクリル酸、メタクリル酸、ウンデシレン酸から選ばれる不飽和化合物をｃモル付加することにより、下記平均組成式（１）で示されるオルガノポリシロキサンが得られること、また下記平均組成式（４）で示されるオルガノハイドロジェンポリシロキサンのＳｉＨ基にアクリル酸、メタクリル酸、ウンデシレン酸から選ばれる不飽和化合物を２モル付加することにより、同様に下記平均組成式（２）で示されるオルガノポリシロキサンが得られることを見い出した。
・・・
（但し、Ｘはアクリロキシプロピル基又はメタクリロキシプロピル基、Ｙはカルボキシエチル基、カルボキシプロピル基、カルボキシデシル基より選ばれる有機基、Ｒ１は炭素数１〜６のアルキル基又フェニル基を示す。ａ、ｂ、ｃは整数で、０≦ａ≦１００、１≦ｂ≦２０、１≦ｃ≦２０である。）
」（【０００４】〜【０００６】）
ウ−１「上記（１），（２）のオルガノポリシロキサンは、下記平均組成式（３），（４）で示されるオルガノハイドロジェンポリシロキサンとアクリル酸、メタクリル酸、ウンデシレン酸から選ばれる不飽和化合物とのヒドロシリル化反応により容易に高収率で製造することができる。」（【００１４】）
エ−１「上記ヒドロシリル化反応は、白金触媒の存在下で行うことが好ましい。この場合、白金触媒は公知のヒドロシリル化反応に用いられるいずれのものでも使用できるが、工業的には塩化白金酸が好ましい。白金触媒の添加量は触媒量であり、通常オルガノハイドロジェンポリシロキサンの２〜４００ｐｐｍ程度である。」（【００２０】）
　記載事項ア−１ないしエ−１より、甲１には、以下の発明が記載されていると認められる。
「平均組成式（３）で示されるオルガノハイドロジェンポリシロキサンのＳｉＨ基に、アクリル酸、メタクリル酸、ウンデシレン酸から選ばれる不飽和化合物をｃモル付加する、白金触媒の存在下でのヒドロシリル化反応により得られる、平均組成式（１）（但し、Ｘはアクリロキシプロピル基又はメタクリロキシプロピル基、Ｙはカルボキシエチル基、カルボキシプロピル基、カルボキシデシル基より選ばれる有機基、Ｒ１は炭素数１〜６のアルキル基又フェニル基を示す。ａ、ｂ、ｃは整数で、０≦ａ≦１００、１≦ｂ≦２０、１≦ｃ≦２０である。）で示されるオルガノポリシロキサン。」（式は省略。以下、「甲１発明」という。）
（２）甲２には、以下の記載がある。
ア−２「上記本発明のオルガノポリシロキサンは、アミド基と所定数以上の炭素原子を含む基とを備え、シリコーン以外の油剤との相溶性、油剤及び粉体の分散性に優れ、経時安定性及び皮膚密着性に優れた化粧料を形成することができる。特に、粉体を含有する化粧料において前記オルガノポリシロキサンを配合すると、粉体処理効果（耐水性、耐皮脂性、油剤への分散安定性）により、粉体が高度に分散された化粧料を形成することができる。」（【００１０】）
イ−２「＜実施例１＞
　反応器に下記式（１０）で表されるオルガノハイドロジェンポリシロキサン２３４質量部と、
下記式（１１）で表される無水アリルコハク酸４４．１質量部と、
トルエン１００質量部を仕込み、そこへ、塩化白金酸０．５質量％のトルエン溶液０．１部を加えた後、還流下で２時間反応させた。反応物を減圧下で加熱してトルエンを溜去し、下記式（１２）で表される酸無水物基含有オルガノポリシロキサンを得た。
上記酸無水物基含有オルガノポリシロキサン２５０質量部にテトラヒドロフラン１００質量部、ラウリルアミン５０．３質量部を添加し、還流下で２時間反応させた。反応物を減圧蒸留に付して、下記式（１３）で表されるカルボキシル基含有オルガノポリシロキサンを得た。
」（【００７４】）
　記載事項イ−２より、甲２には、以下の発明が記載されていると認められる。
「塩化白金酸の存在下で、式（１０）で表されるオルガノハイドロジェンポリシロキサンと、無水アリルコハク酸を反応させて得られた、式（１２）で表される酸無水物基含有オルガノポリシロキサン。」（式は省略。以下、「甲２発明」）という。
（３）甲３には、以下の記載がある。
　なお、合議体訳は、甲３の翻訳文として、特表２０１５−５１１９６９号公報（甲８）に従った。
ア−３「[0028]In the present invention, there is provided an addition curable ionic silicone composition which comprises components(A), (B), (C), (D), (E), and (F) as follows.
Component (A):
Component (A) comprises an ionic silicone of the following formula (I): 
　　Ma1M2bM3cD1dD2eD3fT1gT2hT3iQj　　　（I）
wherein:   
　　M1＝R1R2R3SiO1/2
　　M2＝R4R5R6SiO1/2
　　M3＝R7R8R9SiO1/2
　　D1＝R10R11SiO2/2
　　D2＝R12R13SiO2/2
　　D3＝R14R15SiO2/2
　　T1＝R16SiO2/3
　　T2＝R17SiO3/2
　　T3＝R18SiO3/2
　　Q＝O4/2
wherein R1, R2, R5, R6, R8, R9, R11, R13, and R15 are aliphatic, aromatic or fluoro monovalent hydrocarbons having from 1 to 60 carbon atoms. Example of useful hydrocarbon groups includes methyl, ethyl, n-propyl, iso-propyl, n-butyl, isobutyl, tert-butyl, n-pentyl, iso-pentyl, neopentyl and tert-pentyl; hexyl, such as the n-hexyl group; heptyl, such as the n-heptyl group; octyl, such as the n-octyl and isooctyl groups and the 2,2,4-trimethylpentyl group; nonyl, such as the n-nonyl group; decyl, such as the n-decyl group; cycloalkyl radicals, such as cyclopentyl, cyclohexyl and cycloheptyl radicals and methylcyclohexyl radicals. Examples of aryl groups include phenyl, naphthyl; o-, m- and p-tolyl, xylyl, ethylphenyl, and benzyl, wherein R3, R10, R16 are independently selected from -CH2CH(R')(CnH2n)-O-(C2H4O)o-(C3H6O)p- (C4H8O)q-R', wherein subscript n is zero or positive and has a value in the range of 0 to 6, subscripts o, p and q are zero or positive and independently selected from a value in the range of 0 to 100, subject to the limitation of o+p+q greater than or equal to 1. R' can be hydrogen or an aliphatic, aromatic or fluoro hydrocarbon having from 1 to 60 carbon atoms, or R' can be independently chosen from glycolide {-C(O)CH2O-}, lactide {-C(O)CH(CH3)O-}, butyrolactide {-C(O)CH2CH2CH2O-} and caprolactide {-C(O)CH2CH2CH2CH2CH2O-} radicals or hydrocarbon radical defined by R1.
[0029]R4, R12, R17 are monovalent radical-bearing ion-pairs having the formula (II) 
-A-IX-Mny+(II);
where A is a spacing group having at least one spacing atoms selected from a divalent hydrocarbon or hydrocarbonoxy group, where I is an ionic groups such as sulfonate -S03-, sulfate -OSO3-, carboxylate -COO-, phosphonate -PO32- and phosphate -OPO32- groups, more specifically sulfonate -S03-, where M is hydrogen or a cation independently selected from alkali metals, alkaline earth metals, transition metals, metal complexes, quaternary ammonium and phosphonium groups, hydrocarbon cations, alkyl cations, organic cations, and cationic polymers.
[0030]Alternatively, R4, R12, R17 can be zwitterions having the formula (III): 
-R'-NR2+-R'-I (III) 
where 
R' is a divalent hydrocarbon radical containing from 1 to about 60 carbon atoms, specifically from 1 to about 20 carbon atoms, and more specifically from 1 to about 8 carbon atoms, 
R is monovalent hydrocarbon radical containing from 1 to about 60 carbon atoms, specifically from 1 to about 20 carbon atoms and more specifically from 1 to about 8 carbon atoms, and where 
R' is divalent hydrocarbon radical containing from 2 to about 20 carbon atoms, specifically from 2 to about 8 carbon atoms and more specifically from 2 to about 4 carbon atoms; and, 
I is an ionic group such as I is an ionic groups such as sulfonate -S03-, sulfate -OSO3-, carboxylate -COO-, phosphonate -PO32- or phosphate -OPO32- groups
where R7, R18 are independently selected from , hydrogen, or unsaturated monovalent radicals or epoxy group containing radicals 
where R14 is independently selected from hydrogen, unsaturated monovalent radicals or epoxy group containing radicals or hydrogen when the ionic group is not a zwitter ion represented by the formula (III) above 
where subscript n and superscript y are independently from 1 to 6 and x is the product of n times y, where
the subscript a, b, c, d, e, f, g, h, i, j are zero or positive subject to the following limitations: to the sum a+b+c+d+e+f+g+h+i+j is greater than or equal to 2, and less than  or equal to 6000 , specifically the sum a+b+c+d+e+f+g+h+i+j is greater than or equal to 2 and less than or equal to 4000, more specifically the sum a+b+c+d+e+f+g+h+i+j is greater than or equal to 2 and less than or equal to 2000, the sum b+e+h greater than 0 and the sum c+f+i greater than 0. 
[0031]In one other embodiment herein the divalent hydrocarbon group of A in formula (II) is an arylene group selected from the group consisting of -(CH2)lC6H4(CH2)k-, -CH2CH(CH3)(CH2)kC6H4-, -CH2CH(R1)(CH2)lC6H3R19- and -CH2CH(R1)(CH2)lC6H2R1R19 - where R1 is as defined, R19 is a monovalent radical specifically from about 1 to about 20 carbon atoms, more specifically from about 1 to about 8 carbon atoms, sulfur atom(s), nitrogen atom(s), oxygen atom(s) or a radical containing combinations of the above atoms, where 1 has a value of 0 to 20, specifically from 1 to about 10 and k has a value of 0 to 20, specifically from 0 to about 10.
[0032]In another embodiment, the divalent hydrocarbon group of A in formula (II) is an alkylene group of the formula -(CHR20)m- where m has a value of 1 to 20, specifically, from 1 to about 10 and R20 is hydrogen or R1. 
[0033] In another embodiment the divalent hydrocarbonoxy group of A in formula (II) is selected from (CHR20)m-(OCH(R20)(CH2)p -O-(CH2)l - where 1 has a value of from 0 to 20, specifically from 1 to about 10, m has a value of 0 to 50 and p has the value from 1 to 50. 
・・・
Component (C)
[0037]Component(C) comprises a polyorganosiloxane having the average compositional formula: 
R26nR27o(OH)pSiO(4-n-o-p)/2
R26 is C2-20 alkenyl that is directly bonded to silicone and can be exemplified by vinyl, allyl, butenyl, hexenyl and decenyl,  
R27 is a group selected from unsubstituted or substituted monovalent hydrocarbyl (excluding alkenyl), epoxy, cycloepoxy, alkoxy, cylcloalkyl and aryl. The unsubstituted or substituted monovalent hydrocarbyl (excluding alkenyl) can be exemplified by alkyl such as methyl, ethyl, propyl and cyclohexyl, aryl such as phenyl, tolyl and napthyl; haloalkyl such as 3-chloropropyl, 3,3,3,-trifluoropropyl and 2-(nonafluorobutyl)ethyl; and aralkyl such as ethylbenzyl and 1-phenylethyl. The alkoxy can be exemplified by methoxy, ethoxy, n-propoxy and i-propoxy, wherein methoxy and ethoxy are preferred, and n, o, p are positive numbers with n+o+p=1 to 2, n is greater than or equal to 0, p is greater than or equal to 0 and that contains at least alkenyl, hydroxyl, epoxy, cycloepoxy directly bonded to silicon. 
Component (D) 
[0038]Component (D)　comprises an organohydrogenoligosiloxane or organohydrogenpolysiloxane that has the average compositional formula 
HqR28rSiO(4-q-r)/2
R28 is a group selected from unsubstituted or substituted monovalent hydrocarbyl (excluding alkenyl), peferably selected from alkyl radicals of 1 to 60 carbon atoms such as methyl, ethyl, propyl, butyl, pentyl, n-pentyl, isopentyl, hexyl, and octyl; mononuclear aryl radicals such as phenyl, methylphenyl, cycloalkyl radicals such as cyclohexyl, and haloalkyl radicals, q is greater than 0, r is greater than or equal to 0 and q+r is less than or equal to 3. The organohydrogensiloxane is a necessary component of the curable composition. When the silicone ionomer possesses vinyl or hydride groups, it is required in amounts sufficient to provide an appropriate crosslink density as suitable for the application. When the silicone ionomer or the component (C) as described above possesses epoxy groups, only trace quantities of the organohydrogensiloxane are required as an initiator. 
Component (E)
[0039]Component(E) comprises an effective amount of transition metal catalyst for facilitating an addition cure hydrosilylation reaction between said vinyl functional cross-linking agents, functional polyorganosiloxane ionomer, and the said hydrogen functional siloxane either by thermal energy or by actinic radiation. To induce the addition reaction between the alkenyl in component (A), (C) and silicone bonded hydrogen in component (D), i.e., hydrosilylation reaction, a transition metal catalyst is required. Further, when the substituents of components (A) and/or (C) are epoxy or cycloepoxy groups, the metal catalyst, in presence of a silicone-hydride initiator, can also facilitate a ring opening polymerization of the epoxy groups. The catalyst can be exemplified by platinum catalyst such as platinic chloride, chloroplatinic acid, bis(acetylacetonato)platinum, and by platinum group metal catalysts such as palladium and rhodium catalysts as well as iron based catalysts. Preferably, the catalyst is platinum, and even more preferably, the platinum catalyst is present in a soluble complex form: (η５-Cyclopentadienyl)trialkylplatinum complexes, Pt triazenido complex, Pt(PPh３)２Cl２ and the type can be used for the photochemically induced addition reaction. The catalyst can be homogenous or heterogenous catalyst system.
・・・
[0041]The present invention on the curable ionic silicone composition is based on the functional groups of the ionic silicones that can undergo addition curing either thermally or under actinic radiation to provide transparent to translucent elastomers and gels with excellent physical properties such as tensile strength, hardness, tear strength, modulus, customizable tack and adhesive behavior, permeability to water vapor, and the ability to deliver active ingredients. The elastomers can be liquid silicone rubbers, heat cured elastomers of the type. The gels can be room temperature curable (RTV) or UV cured gels.」（［００２８］〜［００４１］）
（合議体訳：
　本発明において、以下の成分（Ａ）、（Ｂ）、（Ｃ）、（Ｄ）、（Ｅ）および（Ｆ）を含む付加硬化性イオン性シリコーン組成物が提供される。
成分（Ａ）：
成分（Ａ）は以下の式（Ｉ）
Ｍ１ａＭ２ｂＭ３ｃＤ１ｄＤ２ｅＤ３ｆＴ１ｇＴ２ｈＴ３ｉＱｊ      （Ｉ）
を持つイオン性シリコーンを含み、
式中、
Ｍ１＝Ｒ１Ｒ２Ｒ３ＳｉＯ１／２
Ｍ２＝Ｒ４Ｒ５Ｒ６ＳｉＯ１／２
Ｍ３＝Ｒ７Ｒ８Ｒ９ＳｉＯ１／２
Ｄ１＝Ｒ１０Ｒ１１ＳｉＯ２／２
Ｄ２＝Ｒ１２Ｒ１３ＳｉＯ２／２
Ｄ３＝Ｒ１４Ｒ１５ＳｉＯ２／２
Ｔ１＝Ｒ１６ＳｉＯ３／２
Ｔ２＝Ｒ１７ＳｉＯ３／２
Ｔ３＝Ｒ１８ＳｉＯ３／２
Ｑ＝ＳｉＯ４／２
であり、
Ｒ１、Ｒ２、Ｒ５、Ｒ６、Ｒ８、Ｒ９、Ｒ１１、Ｒ１３、Ｒ１５は、１から６０個の炭素原子を持つ、脂肪族、芳香族もしくはフルオロの、一価の炭化水素である。有用な炭化水素基の例は、メチル、エチル、ｎ−プロピル、イソプロピル、ｎ−ブチル、イソブチル、ｔｅｒｔ−ブチル、ｎ−ペンチル、イソペンチル、ネオペンチルおよびｔｅｒｔ−ペンチル、ｎ−ヘキシル基のようなヘキシル、ｎ−ヘプチル基のようなヘプチル、ｎ−オクチルおよびイソオクチル基のようなオクチル、２，２，４−トリメチルペンチル基、ｎ−ノニル基のようなノニル、ｎ−デシル基のようなデシル、シクロペンチル、シクロヘキシルおよびシクロヘプチルラジカル、およびメチルシクロヘキシルラジカルのようなシクロアルキルラジカルを含む。アリール基の例は、フェニル、ナフチル、ｏ−、ｍ−、およびｐ−トリル、キシリル、エチルフェニルおよびベンジルを含む。
式中、Ｒ３、Ｒ１０、Ｒ１６は、独立して、−ＣＨ２ＣＨ（Ｒ’）（ＣｎＨ２ｎ）−Ｏ−（Ｃ２Ｈ４Ｏ）ｏ−（Ｃ３Ｈ６Ｏ）ｐ−（Ｃ４Ｈ８Ｏ）ｑ−Ｒ’から選択され、式中、下付文字ｎは０もしくは正であり、０から６の範囲の値を持ち、下付文字ｏ、ｐ、およびｑは０もしくは正であり、独立して、０から１００の範囲の値から選択され、ｏ＋ｐ＋ｑは１より大きいか１と等しいという制限がある。
Ｒ’は、水素、または１から６０個の炭素原子を持つ脂肪族の、芳香族のもしくはフルオロの、炭化水素であるか、または、Ｒ’は、Ｒ１によって定義される、グリコリド{−Ｃ（Ｏ）ＣＨ２Ｏ−}、ラクチド{−Ｃ（Ｏ）ＣＨ（ＣＨ３）Ｏ−}、ブチロラクチド{−Ｃ（Ｏ）ＣＨ２ＣＨ２ＣＨ２Ｏ−}およびカプロラクチド{−Ｃ（Ｏ）ＣＨ２ＣＨ２ＣＨ２ＣＨ２ＣＨ２Ｏ−}の、ラジカルもしくは炭化水素ラジカルからなる群より独立して選択される。
Ｒ４、Ｒ１２、およびＲ１７は、式（ＩＩ）
Ａ−ＩＸ−ＭｎＹ＋      （ＩＩ）
を持つ一価のラジカル含有イオン対であってよく
式中
Ａは二価の炭化水素もしくはヒドロカルボノキシ基から選択される少なくとも一つのスペーサー原子を持つスペーサー基であり、Ｉは、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基であり、より具体的にはスルホナート−ＳＯ３−であり、Ｍは、水素またはアルカリ金属、アルカリ土類金属、遷移金属、金属錯体、第四級アンモニウムおよび第四級ホスホニウム基、炭化水素カチオン、アルキルカチオン、有機カチオン、およびカチオン性ポリマーから独立して選択されるカチオンである。
代替的に
Ｒ４、Ｒ１２、およびＲ１７は、式（ＩＩＩ）
Ｒ’−ＮＲ’’２＋−Ｒ’’’−Ｉ−      （ＩＩＩ）
を持つ両性イオンであってよく
式中
Ｒ’は１から約６０個の炭素原子、具体的には１から約２０個の炭素原子、そしてより具体的には１から約８個の炭素原子を含む二価の炭化水素ラジカルであり、
Ｒ’’は、１から６０個の炭素原子、具体的には１から約２０個の炭素原子、そしてより具体的には１から約８個の炭素原子を含む一価の炭化水素ラジカルであり、
Ｒ’’’は、２から約２０個の炭素原子、具体的には２から約８個の炭素原子、そしてより具体的には２から約４個の炭素原子を含む二価の炭化水素ラジカルであり、
そしてＩは、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基であり、
ここで、Ｒ７、Ｒ１８は、水素または不飽和の一価のラジカルもしくはエポキシ基含有ラジカルから独立して選択され、
ここでＲ１４は、水素、不飽和の一価のラジカルもしくはエポキシ基含有ラジカルから独立して選択されるか、またはイオン性基が上述の式（ＩＩＩ）によって表される両性イオンでないときは水素であり、
そしてここで、下付文字ｎおよびｙは１〜６より選択され、ｘはｎかけるｙの積であり、そして下付文字ａ、ｂ、ｃ、ｄ、ｅ、ｆ、ｇ、ｈ、ｉ、ｊは０もしくは正数であり、以下の「ａ＋ｂ＋ｃ＋ｄ＋ｅ＋ｆ＋ｇ＋ｈ＋ｉ＋ｊの合計が２より大きいかもしくは２と等しく、かつ６０００より小さいかもしくは６０００と等しい、具体的にはａ＋ｂ＋ｃ＋ｄ＋ｅ＋ｆ＋ｇ＋ｈ＋ｉ＋ｊの合計が２より大きいかもしくは２と等しく、かつ４０００より小さいかもしくは４０００と等しい、より具体的にはａ＋ｂ＋ｃ＋ｄ＋ｅ＋ｆ＋ｇ＋ｈ＋ｉ＋ｊの合計が２より大きいかもしくは２と等しく、かつ２０００より小さいかもしくは２０００と等しい」、「ｂ＋ｅ＋ｈが０より大きい」ならびに「ｃ＋ｆ＋ｉが０より大きい」という条件に従う。
　本明細書の一つの他の実施態様において、式（ＩＩ）中のＡの二価の炭化水素基は、−（ＣＨ２）ｌＣ６Ｈ４（ＣＨ２）ｋ−、−ＣＨ２ＣＨ（ＣＨ３）（ＣＨ２）ｋＣ６Ｈ４−、−ＣＨ２ＣＨ（Ｒ１）（ＣＨ２）ｌＣ６Ｈ３Ｒ１９および−ＣＨ２ＣＨ（Ｒ１）（ＣＨ２）ｌＣ６Ｈ２Ｒ１Ｒ１９からなる群より選択されるアリーレン基であり、式中、Ｒ１は定義されるとおりであり、Ｒ１９は具体的には約１から約２０個の、そしてより具体的には約１から約８個の炭素原子、硫黄原子、窒素原子、酸素原子の一価のラジカルもしくはそれらの組み合わせのラジカルであり、ここでｌは０から２０の、具体的には１から約１０の値を持ち、ｋは０から２０の、具体的には０から約１０の値を持つ。
他の実施態様において、式（ＩＩ）中のＡの二価の炭化水素基は、式−（ＣＨＲ２０）ｍ−のアルキレン基であり、式中ｍは１から２０の、具体的には１から約１０の値を持ち、Ｒ２０は水素もしくはＲ１である。
他の実施態様において、式（ＩＩ）中のＡの二価のヒドロカルボノキシ基は、（ＣＨＲ２０）ｍ−（ＯＣＨ（Ｒ２０）（ＣＨ２）ｐ−Ｏ−（ＣＨ２）ｌ−から選択され、ｌは０から２０の、具体的には１から約１０の値を持ち、ｍは０から５０の値を持ち、ｐは１から５０の値を持つ。
・・・
成分（Ｃ）：
成分（Ｃ）は、平均組成式：
Ｒ２６ｎＲ２７ｏ（ＯＨ）ｐＳｉＯ（４−ｎ−ｏ−ｐ）／２
を持つポリオルガノシロキサンを含み、
式中、Ｒ２６は、シリコーンへと直接結合するＣ２−２０アルケニルであり、ビニル、アリル、ブテニル、ヘキセニルおよびデセニルによって例示され、
Ｒ２７は、不置換もしくは置換の、一価のヒドロカルビル（アルケニルを除く）、エポキシ、シクロエポキシ、アルコキシ、シクロアルキルおよびアリールから選択される基である。
不置換もしくは置換の、一価のヒドロカルビル（アルケニルを除く）は、メチル、エチル、プロピルおよびシクロヘキシルのようなアルキル、フェニル、トリルおよびナフチルのようなアリール、３−クロロプロピル、３，３，３−トリフロロプロピルおよび２−（ノナフルオロブチル）エチルのようなハロアルキル、エチルベンジルおよび１−フェニルエチルのようなアラルキルによって例示される。アルコキシは、メトキシ、エトキシ、ｎ−プロポキシおよびｉ−プロポキシによって例示され、エトキシが好ましい。
ｎ、ｏ、ｐは正の数であり、ｎ＋ｏ＋ｐ＝１から２であり、ｎは０より大きいかまたは０と等しく、ｐは０より大きいかまたは０と等しい。
そして、それは少なくとも一つの、ケイ素と直接結合する、アルケニル、ヒドロキシル、エポキシ、シクロエポキシを含む。
成分（Ｄ）：
成分（Ｄ）は、平均組成式：
ＨｑＲ２８ｒＳｉＯ（４−ｑ−ｒ）／２
を持つオルガノハイドロジェンオリゴシロキサンもしくはオルガノハイドロジェンポリシロキサンを含む。
Ｒ２８は、不置換もしくは置換の、一価のヒドロカルビル（アルケニルを除く）より選択される基であり、好ましくは、メチル、エチル、プロピル、ブチル、ペンチル、ｎ−ペンチル、イソペンチル、ヘキシル、およびオクチルのような１から６０子の炭素原子のアルキルラジカル、フェニル、メチルフェニルのような単核のアリールラジカル、シクロヘキシルのようなシクロアルキルラジカル、およびハロアルキルラジカルより選択される。ｑは０より大きく、ｒは０より大きいかまたは０と等しく、ｑ＋ｒは３より小さいかまたは３と等しい。オルガノハイドロジェンシロキサンは硬化性組成物の必須の成分である。シリコーンイオノマーがビニルもしくはヒドリド基を持つとき、用途に好適である適切な架橋密度を提供するのに十分な量を必要とされる。シリコーンイオノマーもしくは上述の成分（Ｃ）がエポキシ基を持つとき、オルガノハイドロジェンシロキサンの痕跡量のみが開始剤として必要とされる。
成分（Ｅ）：
成分（Ｅ）は、前記ビニル官能性架橋剤、官能性ポリオルガノシロキサンイオノマーと前記ハイドロジェン官能性シロキサンの間の熱エネルギーもしくは化学線のいずれかによる付加硬化ヒドロシリル化反応を促進するのに有効な量の遷移金属触媒を含む。成分（Ａ）、（Ｃ）中のアルケニルと成分（Ｄ）のシリコーン結合水素の間の付加反応、すなわちヒドロシリル化反応を導入するために、遷移金属触媒が必要とされる。さらに、成分（Ａ）および／もしくは（Ｃ）の置換基がエポキシもしくはシクロエポキシ基であるとき、金属触媒は、シリコーン−ヒドリド開始剤の存在下でエポキシ基の開環重合化を促進する。触媒は、白金クロリド、クロロ白金酸、ビス（アセチルアセトナト）白金のような白金触媒で、ならびに、パラジウムおよびロジウム触媒のような白金族金属触媒ならびに鉄系触媒で例示され得る。好ましくは触媒は白金であり、そしてさらにより好ましくは、白金触媒は、可溶性の錯体状：（η５−シクロペンタジエニル）トリアルキル白金錯体、Ｐｔトリアゼニド錯体、Ｐｔ（ＰＰｈ３）２Ｃｌ２および光化学的に導入される付加反応に用いられる型のもので存在する。触媒は均一でも異種混合ででも存在し得る。
・・・
硬化性イオン性シリコーン組成物に関する本発明は、熱もしくは放射線照射のいずれかによって付加硬化して透明から半透明の、引張強度、硬度、引裂強度、モジュラス、制御可能な粘および接着挙動、水蒸気の浸透性、ならびに活性剤を送達する能力のような優れた物理特性を持つエラストマーおよびゲルを提供するようなイオン性シリコーンの官能基に基づく。エラストマーは、液体シリコーンラバー、熱硬化エラストマーの型であってよい。ゲルは、室温硬化型（ＲＴＶ）もしくはＵＶ硬化型ゲルであってよい。」
イ−３「・・・EXAMPLE 3 
Sulfonate Functional Polyorganosiloxane Bearing Terminal Hydride Groups. 
[0053] To the sulfonic acid functional cyclotetrasiloxane 20.6g(20.0mmol) obtained in Example 2, 587.26g (1980.0mmol) of octamethyltetracyclosiloxane and 3.54g (26.4mmol) of 1,1,3,3-tetramethyldisiloxane were added and stirred at room temperature. After reaching an equilibrium of 〜87 wt% of the linear siloxanes, the  reaction mixture was neutralized using 26.9 (320.0 mmol) of moistened sodium bicarbonate at 70 degrees Celsius. The vacuum stripping of the reaction mixture at low pressure provided 542.0g (85%) of the product as viscous gum. The NMR analysis of the product indicated that the polymer is hydride-terminated sulfonated polydimethylsiloxane.
・・・」（[００５２]〜［００５３］）」
（合議体訳：
実施例３
　末端ヒドリド基を持つスルホナート官能性ポリオルガノシロキサン
　実施例２で得られたスルホン酸官能化シクロテトラシロキサン２０．６６グラム（２０．０ｍｍｏｌ）に対し、５８７．２６グラム（１９８０．０ｍｍｏｌ）のオクタメチルテトラシクロシロキサンと３．５４グラム（２６．４ｍｍｏｌ）の１，１，３，３−テトラメチルジシロキサンが添加され、室温での攪拌が続けられた。８７重量％までの直鎖シロキサンの平衡に到達したのち、反応混合物は７０℃において２６．９グラム（３２０．０ｍｍｏｌ）の加湿された重炭酸ナトリウムによって中和された。低圧における反応混合物の真空蒸発は、５４２．０グラム（８５％）の粘性のゴム状物質としての生成物をもたらした。生成物のＮＭＲ分析は、ポリマーがヒドリド末端化スルホン化ポリジメチルシロキサンであることを示した。）
ウ−３「・・・
EXAMPLE 7 A 
Formulation by blending 
[0060] The sulfonate functional polyorganosiloxane bearing terminal hydride groups (Example 3)(25g) was mixed with the commercially available elastomer formulation that is a Liquid silicone rubber (LSR 2050 Parts A and B, Momentive) (50g) in a blender. 
・・・」（［００５９］〜［００６０］
（合議体訳：
実施例７Ａ
  混合による配合
  末端ヒドリド基を持つスルホナート官能性ポリオルガノシロキサン（実施例３）（２５グラム）が液体シリコーンゴム（ＬＳＲ２０５０  Ａ成分とＢ成分、Ｍｏｍｅｎｔｉｖｅ）（５０グラム）である市販のエラストマー組成物と、ブレンダーにおいて混合された。）」
エ−３ 「・・・
CURING: 
Platinum catalyzed thermal curing: 
EXAMPLE 9A 
[0066] 50 Grams of the formulation in Example 7a were cured by compression molding at 180 degrees Celsius for 10 min under pressure to get an elastomeric sheet.
・・・」（［００６５］〜［００６６］）
（合議体訳：
硬化
白金触媒による熱硬化
実施例９Ａ
５０グラムの実施例７Ａの組成物が、１８０℃で１０分間圧力下における圧縮成形により硬化され、弾性シートが得られた。）
　記載事項ア−３から、甲３には、以下の発明が記載されていると認められる。
「Ｍ１ａＭ２ｂＭ３ｃＤ１ｄＤ２ｅＤ３ｆＴ１ｇＴ２ｈＴ３ｉＱｊを持つイオン性シリコーンと、Ｒ２６ｎＲ２７ｏ（ＯＨ）ｐＳｉＯ（４−ｎ−ｏ−ｐ）／２を持つポリオルガノシロキサンと、ＨｑＲ２８ｒＳｉＯ（４−ｑ−ｒ）／２を持つオルガノハイドロジェンオリゴシロキサンもしくはオルガノハイドロジェンポリシロキサンと、熱エネルギーもしくは化学線のいずれかによる付加硬化ヒドロシリル化反応を促進するのに有効な量の遷移金属触媒を含む組成物を、熱もしくは放射線照射の何れかによって付加硬化して得られるエラストマーまたはゲル。」（ここで、Ｍ１、Ｍ２、Ｍ３、Ｄ１、Ｄ２、Ｄ３、Ｔ１、Ｔ２、Ｔ３、Ｑ、Ｒ２６、Ｒ２７、Ｒ２８、ａ〜ｊ、ｎ〜ｒは、記載事項ア−３に定義される通りのものである。以下、「甲３−１発明」という。）
　また、記載事項イ−３、ウ−３及びエ−３から、甲３には、以下の発明も記載されていると認められる。
「末端ヒドリド基を持つスルホナート官能性ポリオルガノシロキサンと、液体シリコンゴム（ＬＳＲ２０５０）を混合した組成物を、白金触媒を用いて、１８０℃で１０分間圧力下における圧縮成型されることにより硬化されて得られた弾性シート。」（以下、「甲３−２発明」）という。
　
（４）甲４ないし甲１３に記載された事項
ア　甲４には、特許請求の範囲の請求項１から、
Ｍ１ａＭ２ｂＭ３ｃＤ１ｄＤ２ｅＤ３ｆＴ１ｇＴ２ｈＴ３ｉＱｊ      （Ｉ）
のシリコーンイオノマーを少なくとも一つを含むポリマー複合体組成物が記載されている。
イ　甲５には、１／５頁下欄に、「ＬＳＲ２０５０」が「ビニル基を有するポリジメチルシロキサン、充填剤、架橋剤および阻害剤」であることが記載されている。
ウ　甲６には、４７７頁「SUMMARY」の項の１〜３行目、４７８頁「2.EXPERIMENTAL」の項から、ビニル末端ポリジメチルシロキサンとポリメチルハイドロジェンを白金触媒の存在下、架橋させることが記載されている。
エ　甲７には、【００６２】ないし【００６５】から、テトラキス（ジメチルシロキシ）シランとウンデシレン酸トリメチルシリルを反応させて得られた中間体に、ビニルトリスメチルシロキシシランを白金触媒の存在下に反応させ、Ｓｉ−Ｈの消失を確認した後、メタノールを加えて脱保護を行い、カルボキシル基を有する化合物を製造したことが記載されている。
オ　甲８は、本件出願の優先日後に公知となった刊行物であり、甲３の翻訳文である。
カ　甲９は、本件出願の優先日後に公知となった刊行物であり、甲４の翻訳文である。
キ　甲１０には、【０００２】から、低分子量シリコーンは所望の感触特性を与えるが、低粘度で極めて流動性の液体であり、これらを配合物中に保持しておくのは容易でないこと、揮発性シリコーン中で調製した高分子シリコーンゲルは、揮発性低粘度シリコーンの望ましい初期感を配合物に付与すると同時に高い粘度と乾燥時に滑らかでシルキーな感触を与えることが記載されている。
ク　甲１１には、６４８１頁右欄４７行〜６４８２頁左欄１２行から、ＭＤＨ２０Ｄ１０Ｍコポリマーを、１−オクテン／α−メチルスチレンでヒドロシリル化したことが記載されている。
ケ　甲１２には、【００８６】ないし【００８９】から、オルガノハイドロジェンポリシロキサンと無水アリルコハク酸及び片末端にビニル基を有するオルガノポリシロキサンを、塩化白金酸の存在下反応させて、酸無水物基含有オルガノポリシロキサンを製造したことが記載されている。
コ　甲１３には、【００４８】ないし【００５０】から、オルガノハイドロジェンポリシロキサンと無水アリルコハク酸及び片末端にビニル基を有するオルガノポリシロキサンを、塩化白金酸の存在下反応させて、酸無水物基含有オルガノポリシロキサンを製造したことが記載されている。
２　対比・判断
（１）甲１を主引例とした場合の検討
ア　本件発明１について
　本件発明１と甲１発明とを対比すると、甲１発明の「平均組成式（３）で示されるオルガノハイドロジェンポリシロキサン」は、本件発明１の、「オルガノハイドロジェンシロキサン」に、「オルガノハイドロジェンシロキサン」の限りで相当し、甲１発明の「白金触媒」は、記載事項エ−１から、ヒドロシリル化反応の触媒であるから、本件発明１の「ヒドロシリル化触媒」に相当する。
　また、甲１発明の「アクリル酸、メタクリル酸、ウンデシレン酸から選ばれる不飽和化合物」は、本件発明１の「少なくとも２個の脂肪族不飽和炭化水素基を有する架橋剤」と、「脂肪族不飽和炭化水素基を有する」化合物である点で一致する。
　そして、甲１発明の「平均組成式（１）で示される」「オルガノポリシロキサン」は、平均組成式（３）で示されるオルガノハイドロジェンポリシロキサンと、アクリル酸、メタクリル酸、ウンデシレン酸から選ばれる不飽和化合物とを反応させて得られたものであり、このように反応せしめられた生成物は、平均組成式（３）で示されるオルガノハイドロジェンポリシロキサンと、アクリル酸、メタクリル酸、ウンデシレン酸から選ばれる不飽和化合物の反応生成物を含む組成物であるといえる。
　してみると本件発明１と甲１発明とは、
「ヒドロシリル化触媒の存在下での、オルガノハイドロジェンシロキサンと、脂肪族不飽和炭化水素基を有する化合物の反応生成物を含む組成物。」
である点で一致し、以下の点で相違する。
＜相違点１＞
　「オルガノハイドロジェンシロキサン」につき、本件発明１では、平均式（Ｉ）のシロキシ単位を含むオルガノハイドロジェンシロキサンであるのに対して、甲１発明では、平均組成式（３）で示されるオルガノハイドロジェンポリシロキサンである点。
＜相違点２＞
　「脂肪族不飽和炭化水素基を有する化合物」につき、本件発明１では、少なくとも２個の脂肪族不飽和炭化水素基を有する架橋剤であるのに対して、甲１発明では、アクリル酸、メタクリル酸、ウンデシレン酸から選ばれる不飽和化合物である点。
＜相違点３＞
　「組成物」につき、本件発明１では、架橋組成物であり、前記架橋組成物が、Ｒ３が水素原子であるとき、Ｃ１）アリルコハク酸無水物（ＡＳＡ）、トリメチルシリルウンデシレナート、又はこれらの組み合わせの更なる反応生成物を含み、Ｒ３が少なくとも１種のカルボキシル基又はそれらの前駆体を有する基であるとき、前記架橋組成物が、Ｃ２）水、アルコール、又はこれらの組み合わせの更なる反応生成物を含むのに対して、甲１発明では、この点について特定がない点。
　上記相違点について検討する。
＜相違点１＞について
　甲１発明の平均組成式（３）において、Ｒ１は炭素数１〜６のアルキル基又はフェニル基、Ｘはアクリロキシプロピル基又はメタクリロキシプロピル基である。そして、炭素数１〜６のアルキル基又はフェニル基、及び、アクリロキシプロピル基又はメタクリロキシプロピル基は、本件発明１の平均式（Ｉ）の、Ｒ１、Ｒ２、及びＲ４がとりうる、「非置換ヒドロカルビル基」、及び、「置換」「ヒドロカルビル基」にそれぞれ包含される。
　してみると、平均組成式（３）で示されるオルガノハイドロジェンポリシロキサンは、本件発明１の平均式（Ｉ）において、Ｒ３が水素原子である場合のシロキシ単位を含むオルガノハイドロジェンシロキサンである。
　したがって、相違点１は、実質的な相違点ではない。
＜相違点２＞について
　甲１には、平均組成式（３）で示されるオルガノハイドロジェンポリシロキサンを、少なくとも２個の脂肪族不飽和炭化水素基を有する架橋剤と反応せしめることについても何ら記載されていない。
　むしろ、甲１発明は、記載事項イ−１からみて、（メタ）アクリル基とカルボキシル基の双方の官能基を含有するオルガノポリシロキサンを製造すべく、平均組成式（３）で示されるオルガノハイドロジェンポリシロキサンのＳｉＨ基に、アクリル酸、メタクリル酸、ウンデシレン酸から選ばれる不飽和化合物を付加させるものであり、甲１全体をみても、当該オルガノハイドロジェンポリシロキサンの架橋については、何ら記載も示唆もない。
　ここで、甲３には、記載事項イ−３ないしエ−３より、末端ヒドリド基を有するイオン性シリコーンとＬＳＲ２０５０を反応させて弾性シートを得たことが記載されている。しかしながら、当該記載は単に、イオン性シリコーンの末端ヒドリド基とＬＳＲ２０５０を反応させたことを示すに止まり、ヒドリド基を末端に有するイオン性シリコーンを用いた上記反応が、架橋反応であるとはいえず、また、仮に当該反応が架橋反応であったとしても、当該記載をもって、甲１発明の平均組成式（３）で示されるオルガノハイドロジェンポリシロキサンから、（メタ）アクリル基とカルボキシル基の双方の官能基を含有するオルガノポリシロキサンを製造するにあたり、当該オルガノハイドロジェンポリシロキサンと、少なくとも２個の脂肪族不飽和炭化水素基を有する架橋剤とを反応せしめることが、何ら動機づけられるとはいえない。
　さらに、甲４ないし甲７、甲９ないし甲１３のいずれをみても、甲１発明の平均組成式（３）で示されるオルガノハイドロジェンポリシロキサンから、（メタ）アクリル基とカルボキシル基の双方の官能基を含有するオルガノポリシロキサンを製造するにあたり、当該オルガノハイドロジェンポリシロキサンと、少なくとも２個の脂肪族不飽和炭化水素基を有する架橋剤とを反応せしめることが、何ら動機づけられるとはいえない。
　してみると、相違点２に係る事項は、当業者が容易に想到し得た事項ではない。
　よって、相違点３について検討するまでもなく、本件発明１は、甲１発明及び甲３ないし甲７、甲９ないし甲１３に記載された事項に基いて当業者が容易に発明をすることができたものではない。
　
　ここで、申立人は、ハイドロジェンポリシロキサンとアルケニル基含有オルガノシロキサンがヒドロシリル化触媒の存在下で架橋反応することは技術常識であるから、甲１発明の平均組成式（１）で表されるオルガノポリシロキサンをハイドロジェンポリシロキサンを出発物質として製造する際、不足量のウンデシレン酸のシリル化物を使用することで、Ｄ単位にトリメチルシリルウンデシレナートと水素原子を有するポリオルガノシロキサンを得ることは、生成物をアルケニル基含有オルガノシロキサンと架橋反応させることを想定することで、当業者が適宜なし得る設計事項である旨主張する。
　しかしながら、甲１発明は、平均組成式（３）で示されるオルガノハイドロジェンポリシロキサンのＳｉＨ基に、アクリル酸、メタクリル酸、ウンデシレン酸から選ばれる不飽和化合物をｃモル付加するものであるから全てのＳｉＨ基が上記不飽和化合物と反応するものであるといえること、甲１には、甲１発明の、平均組成式（１）で表されるオルガノポリシロキサンを、ヒドロシリル化触媒の存在下で架橋反応させることについては何ら記載されていないことに鑑みれば、仮にハイドロジェンポリシロキサンとアルケニル基含有オルガノシロキサンがヒドロシリル化触媒の存在下で架橋反応することが技術常識であったとしても、このことが、甲１発明において、ｃモルよりも少ない不飽和化合物を付加することや、残留したＳｉＨ基とアルケニル基含有オルガノシロキサンと架橋反応させることを動機づけるものとは到底いえない。
　よって、上記申立人の主張は採用できない。
イ　本件発明２ないし１４について
　本件発明２は、本件発明１の架橋組成物と同一の架橋組成物を含む化粧料組成物に係る発明であり、また、本件発明３ないし１４は、本件発明１を直接的又は間接的に引用するものである。
　そうすると、本件発明２ないし１４は、上記アと同様の理由により、甲１発明及び甲３ないし甲７、甲９ないし甲１３に記載された事項に基いて、当業者が容易に発明をすることができたものではない。
（２）甲２を主引例とした場合の検討
ア　本件発明１と甲２発明とを対比する。
　甲２発明の「式（１０）で表されるオルガノハイドロジェンポリシロキサン」は、「オルガノハイドロジェンシロキサン」の限りで、本件発明１の「オルガノハイドロジェンシロキサン」に相当し、甲２発明の「塩化白金酸」は、本件発明１の「ヒドロシリル化触媒」に相当する。
　また、甲２発明の「無水アリルコハク酸」は、本件発明１の「少なくとも２個の脂肪族不飽和炭化水素基を有する架橋剤」と、「脂肪族不飽和炭化水素基を有する」化合物である点で一致する。
  さらに、甲２発明の「酸無水物基含有オルガノポリシロキサン」は、式（１０）で表されるオルガノハイドロジェンポリシロキサンと無水アリルコハク酸とを反応させて得られたものであり、そのように反応せしめられた生成物は、オルガノハイドロジェンポリシロキサンと無水アリルコハク酸との反応生成物を含む組成物であるといえる。
　してみると、本件発明１と甲２発明とは、
「ヒドロシリル化触媒の存在下での、オルガノハイドロジェンシロキサンと、脂肪族不飽和炭化水素基を有する化合物の反応生成物を含む組成物。」
である点で一致し、以下の点で相違する。
＜相違点４＞
　「オルガノハイドロジェンシロキサン」につき、本件発明１では、平均式（Ｉ）のシロキシ単位を含むオルガノハイドロジェンシロキサンであるのに対して、甲２発明では、式（１０）で表されるオルガノハイドロジェンポリシロキサンである点。
＜相違点５＞
　「脂肪族不飽和炭化水素基を有する化合物」につき、本件発明１では、少なくとも２個の脂肪族不飽和炭化水素基を有する架橋剤であるのに対して、甲２発明では、無水アリルコハク酸である点。
＜相違点６＞
　「組成物」につき、本件発明１では、架橋組成物であり、前記架橋組成物が、Ｒ３が水素原子であるとき、Ｃ１）アリルコハク酸無水物（ＡＳＡ）、トリメチルシリルウンデシレナート、又はこれらの組み合わせの更なる反応生成物を含み、Ｒ３が少なくとも１種のカルボキシル基又はそれらの前駆体を有する基であるとき、前記架橋組成物が、Ｃ２）水、アルコール、又はこれらの組み合わせの更なる反応生成物を含むのに対して、甲２発明では、この点について特定がない点。
　上記相違点について検討する。
＜相違点４＞について
　甲２発明の式（１０）で表されるオルガノハイドロジェンポリシロキサンが有するメチル基は、本件発明１の平均式（Ｉ）の、Ｒ１、Ｒ２、及びＲ４がとりうる、「非置換ヒドロカルビル基」に包含される。
　してみると、上記式（１０）で表されるオルガノハイドロジェンポリシロキサンは、本件発明１の平均式（Ｉ）において、Ｒ３が水素原子である場合のシロキシ単位を含むオルガノハイドロジェンシロキサンである。
　したがって、相違点４は、実質的な相違点ではない。
＜相違点５＞について
　甲２には、式（１０）で表されるオルガノハイドロジェンポリシロキサンを、少なくとも２個の脂肪族不飽和炭化水素基を有する架橋剤と反応せしめることについても何ら記載されていない。
　むしろ、甲２発明は、記載事項ア−２及びイ−２からみて、アミド基と所定数以上の炭素原子を含む基とを備えるオルガノポリシロキサンを製造する際の中間体を形成すべく、式（１０）で表されるオルガノハイドロジェンポリシロキサンと無水アリルコハク酸を反応させるものであり、甲２全体をみても、当該オルガノハイドロジェンポリシロキサンの架橋については、何ら記載も示唆もない。
　ここで、甲３には、記載事項ア−３より、末端ヒドリド基を有するイオン性シリコーンとＬＳＲ２０５０を反応させて弾性シートを得たことが記載されている。しかしながら、当該記載は単に、イオン性シリコーンの末端ヒドリド基とＬＳＲ２０５０を反応させたことを示すに止まり、ヒドリド基を末端に有するイオン性シリコーンを用いた上記反応が、架橋反応であるとはいえず、また、仮に当該反応が架橋反応であったとしても、当該記載をもって、甲２発明の式（１０）で表されるオルガノハイドロジェンポリシロキサンから、アミド基と所定数以上の炭素原子を含む基とを備えるオルガノポリシロキサンを製造する際の中間体を形成するにあたり、当該オルガノハイドロジェンポリシロキサンと、少なくとも２個の脂肪族不飽和炭化水素基を有する架橋剤とを反応せしめることが、何ら動機づけられるとはいえない。
　さらに、甲４ないし甲７、甲９ないし甲１３のいずれをみても、甲２発明の式（１０）で表されるオルガノハイドロジェンポリシロキサンから、アミド基と所定数以上の炭素原子を含む基とを備えるオルガノポリシロキサンを製造する際の中間体を形成するにあたり、当該オルガノハイドロジェンポリシロキサンと、少なくとも２個の脂肪族不飽和炭化水素基を有する架橋剤とを反応せしめることが、何ら動機づけられるとはいえない。
　してみると、相違点５に係る事項は、当業者が容易に想到し得た事項ではない。
　よって、相違点６について検討するまでもなく、本件発明１は、甲２発明及び甲３ないし甲７、甲９ないし甲１３に記載された事項に基いて当業者が容易に発明をすることができたものではない。
　ここで、申立人は、ハイドロジェンポリシロキサンとアルケニル基含有オルガノシロキサンがヒドロシリル化触媒の存在下で架橋反応することは技術常識であるから、甲２発明の酸無水物基含有オルガノポリシロキサンをハイドロジェンポリシロキサンを出発物質として製造する際、不足量のアリルコハク酸無水物を使用することで、Ｄ単位にアリルコハク酸無水物と水素原子を有するポリオルガノシロキサンを得ることは、生成物をアルケニル基含有オルガノシロキサンと架橋反応させることを想定することで、当業者が適宜なし得る設計事項である旨主張する。
　しかしながら、甲２発明の酸無水物基含有オルガノポリシロキサンは、上記したとおり、アミド基と所定数以上の炭素原子を備えるオルガノポリシロキサンを製造する際の中間体として製造されるものであり、当該酸無水物基含有オルガノポリシロキサンを、ヒドロシリル化触媒の存在下で架橋させることについては何ら記載も示唆もされていないことに鑑みれば、仮にハイドロジェンポリシロキサンとアルケニル基含有オルガノシロキサンがヒドロシリル化触媒の存在下で架橋反応することが技術常識であったとしても、このことが、甲２発明において、酸無水物基含有オルガノポリシロキサンを製造する際、不足量のアリルコハク酸無水物を使用してＤ単位にアリルコハク酸無水物と水素原子を有するポリオルガノシロキサンを得ることや、これとアルケニル基含有オルガノシロキサンと架橋反応させることを動機づけるとは到底いえない。
　よって、上記申立人の主張は採用できない。
イ　本件発明２ないし１４について
　本件発明２は、本件発明１の架橋組成物と同一の架橋組成物を含む化粧料組成物に係る発明であり、また、本件発明３ないし１４は、本件発明１を直接的又は間接的に引用するものである。
　そうすると、本件発明２ないし１４は、上記アと同様の理由により、甲２発明及び甲３ないし甲７、甲９ないし甲１３に記載された事項に基いて、当業者が容易に発明をすることができたものではない。
（３）甲３を主引例とした場合の検討
ア　本件発明１と甲３−１発明とを対比する。
　甲３−１発明の、「Ｍ１ａＭ２ｂＭ３ｃＤ１ｄＤ２ｅＤ３ｆＴ１ｇＴ２ｈＴ３ｉＱｊを持つイオン性シリコーン」におけるＭ３、Ｄ３、Ｔ３は、それぞれ、水素でもあり得るＲ７、Ｒ１４、Ｒ１８の基を有するが、これらの基のいずれかが水素である場合、上記イオン性シリコーンは、オルガノハイドロジェンシロキサンである。してみると、甲３−１発明の「Ｍ１ａＭ２ｂＭ３ｃＤ１ｄＤ２ｅＤ３ｆＴ１ｇＴ２ｈＴ３ｉＱｊを持つイオン性シリコーン」は、「オルガノハイドロジェンシロキサン」の限りで、本件発明１の「オルガノハイドロジェンシロキサン」に相当する。
　また、甲３−１発明の、「熱エネルギーもしくは化学線のいずれかによる付加硬化ヒドロシリル化反応を促進するのに有効な量の遷移金属触媒」は、本件発明１の「ヒドロシリル化触媒」に相当する。
　さらに、甲３−１発明の「エラストマーまたはゲル」は、ア−３の記載（特に[0038]）からみて架橋されていると解されるから、架橋された組成物の限りで、本件発明１の「架橋組成物」に相当する。そして当該「エラストマーまたはゲル」は、Ｍ１ａＭ２ｂＭ３ｃＤ１ｄＤ２ｅＤ３ｆＴ１ｇＴ２ｈＴ３ｉＱｊを持つイオン性シリコーンと、Ｒ２６ｎＲ２７ｏ（ＯＨ）ｐＳｉＯ（４−ｎ−ｏ−ｐ）／２を持つポリオルガノシロキサンと、ＨｑＲ２８ｒＳｉＯ（４−ｑ−ｒ）／２を持つオルガノハイドロジェンオリゴシロキサンもしくはオルガノハイドロジェンポリシロキサンの反応生成物を含むものといえる。
　してみると、本件発明１と甲３−１発明とは、
「ヒドロシリル化触媒の存在下での、オルガノハイドロジェンシロキサンと他の化合物の反応生成物を含む架橋組成物。」
である点で一致し、以下の点で相違する。
＜相違点７＞　
　「架橋組成物」につき、本件発明１では、平均式（Ｉ）のシロキシ単位を含むオルガノハイドロジェンシロキサンと少なくとも２個の脂肪族不飽和炭化水素基を有する架橋剤の反応生成物を含み、平均式（Ｉ）において、Ｒ３が水素原子であるとき、前記架橋組成物が、Ｃ１）アリルコハク酸無水物（ＡＳＡ）、トリメチルシリルウンデシレナート、又はこれらの組み合わせの更なる反応生成物を含み、Ｒ３が少なくとも１種のカルボキシル基又はそれらの前駆体を有する基であるとき、前記架橋組成物が、Ｃ２）水、アルコール、又はこれらの組み合わせの更なる反応生成物を含むのに対して、甲３−１発明では、Ｍ１ａＭ２ｂＭ３ｃＤ１ｄＤ２ｅＤ３ｆＴ１ｇＴ２ｈＴ３ｉＱｊを持つイオン性シリコーンと、Ｒ２６ｎＲ２７ｏ（ＯＨ）ｐＳｉＯ（４−ｎ−ｏ−ｐ）／２を持つポリオルガノシロキサンと、ＨｑＲ２８ｒＳｉＯ（４−ｑ−ｒ）／２を持つオルガノハイドロジェンオリゴシロキサンもしくはオルガノハイドロジェンポリシロキサンの反応生成物を含む点。
　上記相違点７について検討する。
　甲３−１発明の、Ｍ１ａＭ２ｂＭ３ｃＤ１ｄＤ２ｅＤ３ｆＴ１ｇＴ２ｈＴ３ｉＱｊを持つイオン性シリコーンが有するＤ２は、Ｒ１２Ｒ１３ＳｉＯ２／２であり、ここで、Ｒ１２はＡ−ＩＸ−ＭｎＹ＋を持つ一価のラジカル含有イオン対もしくは、Ｒ’−ＮＲ’’２＋Ｒ’’’−Ｉ−を持つ両性イオンであり、Ｉはスルホナート、サルファート、カルボキシラート、ホスホナート、ホスファナートから選択されるイオン性基であり、Ａ−ＩＸ−ＭｎＹ＋におけるＡは二価の炭化水素基であり、−（ＣＨ２）ｌＣ６Ｈ４（ＣＨ２）ｋ−、−ＣＨ２ＣＨ（ＣＨ３）（ＣＨ２）ｋＣ６Ｈ４−、−ＣＨ２ＣＨ（Ｒ１）（ＣＨ２）ｌＣ６Ｈ３Ｒ１９および−ＣＨ２ＣＨ（Ｒ１）（ＣＨ２）ｌＣ６Ｈ２Ｒ１Ｒ１９からなる群より選択されるアリーレン基、式−（ＣＨＲ２０）ｍ−のアルキレン基（式中ｍは１から２０の、具体的には１から約１０の値を持ち、Ｒ２０は水素もしくはＲ１である。）、あるいは、（ＣＨＲ２０）ｍ−（ＯＣＨ（Ｒ２０）（ＣＨ２）ｐ−Ｏ−（ＣＨ２）ｌ−から選択される。
　また、上記イオン性シリコーンが有するＤ３は、Ｒ１４Ｒ１５ＳｉＯ２／２であり、ここでＲ１４は、水素、または不飽和の一価のラジカルもしくはエポキシ基含有ラジカルから独立して選択される。
　さらに、甲３−１発明のＲ２６ｎＲ２７ｏ（ＯＨ）ｐＳｉＯ（４−ｎ−ｏ−ｐ）／２を持つポリオルガノシロキサンが有するＲ２６は、シリコーンへ直接結合するＣ２−２０アルケニルであり、ｎ＋ｏ＋ｐ＝１から２であり、ｎは０より大きいかまたは０と等しく、ｐは０より大きいかまたは０と等しい。
　しかるに、上記イオン性シリコーンとして、ｅとｆのいずれもが０でなく、かつ、ｇ、ｈ、ｉ及びｊが０であるものを選択し、さらに、Ｄ２が有するＲ１２として、Ａ−ＩＸ−ＭｎＹ＋を持つ一価のラジカル含有イオン対を選択し、Ｉとしてカルボキシラートを選択し、Ａとして、−（ＣＨＲ２０）ｍ−のアルキレン基であって、ｍ＝１０でＲ２０が水素であるものを選択し、Ｄ３として、Ｒ１４が水素であるものを選択するとともに、Ｒ２６ｎＲ２７ｏ（ＯＨ）ｐＳｉＯ（４−ｎ−ｏ−ｐ）／２を持つポリオルガノシロキサンにおいて、ｎ＝２のものを選択すれば、甲３−１発明のエラストマーまたはゲルは、反応原料として、ＨｑＲ２８ｒＳｉＯ（４−ｑ−ｒ）／２を持つオルガノハイドロジェンオリゴシロキサンもしくはオルガノハイドロジェンポリシロキサンも有しているものの、一応、本件発明１の平均式（Ｉ）のシロキシ単位を含むオルガノハイドロジェンと、少なくとも２個の脂肪族炭化水素基を有する架橋剤を含む化合物の反応生成物を含み、平均式（Ｉ）において、Ｒ３が水素原子であるとき、架橋組成物がトリメチルシリルウンデシレナートの反応生成物を含むとの規定を満たすようにみえる。
　また、上記イオン性シリコーンとして、ｅとｆのいずれもが０ではなく、かつ、ｇ、ｈ、ｉ及びｊが０であるものを選択するとともに、Ｄ２が有するＩとしてカルボキシラートを選択し、さらに、Ｄ３として、Ｒ１４が水素であるものを選択するとともに、Ｒ２６ｎＲ２７ｏ（ＯＨ）ｐＳｉＯ（４−ｎ−ｏ−ｐ）／２を持つポリオルガノシロキサンにおいて、ｎ＝２のものを選択すれば、甲３−１発明のエラストマーまたはゲルは、反応原料として、ＨｑＲ２８ｒＳｉＯ（４−ｑ−ｒ）／２を持つオルガノハイドロジェンオリゴシロキサンもしくはオルガノハイドロジェンポリシロキサンも有しているものの、一応、本件発明１の平均式（Ｉ）のシロキシ単位を含むオルガノハイドロジェンと、少なくとも２個の脂肪族炭化水素基を有する架橋剤を含む化合物の反応生成物を含み、平均式（Ｉ）において、Ｒ３がカルボキシル基であるとき、架橋組成物が水、アルコール、又はこれらの組み合わせの更なる反応生成物を含むとの規定を満たすようにみえる。
　しかしながら、甲３のいずれの箇所をみても、甲３−１発明の、Ｍ１ａＭ２ｂＭ３ｃＤ１ｄＤ２ｅＤ３ｆＴ１ｇＴ２ｈＴ３ｉＱｊにおいて、上記特定の選択をし、特定のイオン性シリコーンを使用することや、当該特定のイオン性シリコーンと、ｎが特定の値であるポリオルガノシロキサンとを組み合わせて使用することについては、何らの記載も示唆もない。
　また、甲１、２、甲４ないし７、甲１０ないし１３のいずれをみても、甲３−１発明のＭ１ａＭ２ｂＭ３ｃＤ１ｄＤ２ｅＤ３ｆＴ１ｇＴ２ｈＴ３ｉＱｊであるイオン性シリコーンにおいて、上記種々の特定の選択を行うこと、これによって得た特定のシリコーンを、ｎが特定の値であるポリオルガノシロキサンと組み合わせて使用することについては何ら記載も示唆もされていない。
　さらに、本件明細書の【０００４】の記載によれば、本件発明１は、配合自由度の増大したシリコーン組成物を提供すること、優れた美観特性及びレオロジー特性を有するシリコーン組成物を提供すること、化粧料組成物の感覚特性によい影響を与えうるシリコーン組成物を提供すること、ケラチン基質に対するシリコーン組成物のもちを向上することの課題を有するものであるところ、甲３には、これらの課題については何ら記載されておらず、甲３−１発明の（Ｉ）式を持つイオン性シリコーンとして上記特定のシリコーンを選択し、ｎが特定の値であるポリオルガノシロキサンと組み合わせて使用することの動機付けは何ら見いだせない。
　してみると、上記相違点７に係る事項は、当業者が容易に想到しうる事項ではない。
　したがって、本件発明１は、甲３−１発明及び甲１、２、甲４ないし７及び甲１０ないし１３に記載された事項に基づいて、当業者が容易に発明をすることができたものではない。
イ　本件発明１と甲３−２発明とを対比する。
　甲３−２発明の「末端ヒドリド基を持つスルホナート官能性ポリオルガノシロキサン」は、Ｓｉ−Ｈ基を有することからオルガノハイドロジェンシロキサンであって、「オルガノハイドロジェンシロキサン」の限りにおいて、本件発明１の「オルガノハイドロジェンシロキサン」に相当する。
　また、甲３−２発明の、「弾性シート」は、ポリオルガノシロキサンの末端ヒドリド基と、「ＬＳＲ２０５０」の反応生成物を含む組成物であり、両者の反応は白金触媒の存在下で行われており、ここで、白金触媒は、記載事項ア−３（特に[0039])および、甲５（上記１（４）イ）の、ＬＳＲ２０５０は、ビニル基を含有するポリジメチルシロキサンを含有するとの記載からみて、ヒドロシリル化触媒であると解される。
　してみると、本件発明１と甲３発明とは、
「ヒドロシリル触媒の存在下、オルガノハイドロジェンシロキサンと、他の化合物の反応生成物を含む組成物。」
である点で一致し、以下の点で相違する。
＜相違点８＞
　「組成物」につき、本件発明１では、平均式（Ｉ）のオルガノハイドロジェンシロキサンと少なくとも２個の脂肪族不飽和炭化水素基を有する架橋剤の反応生成物を含み、Ｒ３が水素原子であるとき、前記架橋組成物が、Ｃ１）アリルコハク酸無水物（ＡＳＡ）、トリメチルシリルウンデシレナート、又はこれらの組み合わせの更なる反応生成物を含み、Ｒ３が少なくとも１種のカルボキシル基又はそれらの前駆体を有する基であるとき、前記架橋組成物が、Ｃ２）水、アルコール、又はこれらの組み合わせの更なる反応生成物を含む架橋組成物であるのに対して、甲３−２発明では、末端ヒドリド基を持つスルホナート官能性ポリオルガノシロキサンとＬＳＲ２０５０の反応生成物を含む点。
　上記相違点８について検討する。
　甲３−２発明の、「末端ヒドリド基を持つスルホナート官能性ポリオルガノシロキサン」は、甲３の、Ｍ１ａＭ２ｂＭ３ｃＤ１ｄＤ２ｅＤ３ｆＴ１ｇＴ２ｈＴ３ｉＱｊを持つイオン性シリコーンとして使用されたものである（記載事項ア−３）。
　ここで、当該イオン性シリコーンは、広範な化合物を包含するが、そのうち特定の選択をした特定のイオン性シリコーンは、本件発明１の平均式（Ｉ）のシロキシ単位を含むオルガノハイドロジェンシロキサンとなりうることは、上記アで述べたとおりであるが、甲３全体をみても、甲３−２発明の「末端ヒドリド基を持つスルホナート官能性ポリオルガノシロキサン」に代えて上記特定のイオン性シリコーンを使用することについては何ら記載も示唆もされていない。
　そして、本件明細書の【０００４】の記載によれば、本件発明１は、配合自由度の増大したシリコーン組成物を提供すること、優れた美観特性及びレオロジー特性を有するシリコーン組成物を提供すること、化粧料組成物の感覚特性によい影響を与えうるシリコーン組成物を提供すること、ケラチン基質に対するシリコーン組成物のもちを向上することの課題を有するものであるところ、甲３には、これらの課題については何ら記載されていないことも上記アに述べたとおりであり、甲３−２発明の「末端ヒドリド基を持つスルホナート官能性ポリオルガノシロキサン」に代えて上記特定のイオン性シリコーンとすることの動機付けは何ら見いだせない。
　さらに、甲１、２、甲４ないし７、甲１０ないし１３のいずれをみても、甲３−２発明において、「末端ヒドリド基を持つスルホナート官能性ポリオルガノシロキサン」に代えて上記特定のイオン性シリコーンとすることは、記載も示唆もされていない。
　そうであれば、甲３−２発明において、末端ヒドリド基を持つスルホナート官能性ポリオルガノシロキサンを、上記特定のイオン性シリコーンとすることは当業者が容易に想到しうることとはいえず、ましてや、当該特定のイオン性シリコーンと、少なくとも２個の脂肪族不飽和炭化水素基を有する架橋剤を組み合わせて使用し、特定の架橋組成物とすることが、当業者にとって容易であったとはいえない。
　してみると、上記相違点８に係る事項は、当業者が容易に想到しうる事項ではない。
  したがって、本件発明１は、甲３−２発明及び甲１、２、甲４ないし７及び甲１０ないし１３に記載された事項に基づいて、当業者が容易に発明をすることができたものではない。
ウ　本件発明２ないし１４について
　本件発明２は、本件発明１の架橋組成物と同一の架橋組成物を含む化粧料組成物に係る発明であり、また、本件発明３ないし１４は、本件発明１を直接的又は間接的に引用するものである。
　そうすると、本件発明２ないし１４は、上記ア及びイと同様の理由により、甲３−１発明又は甲３−２発明と、甲１、甲２、甲４ないし甲７及び甲９ないし甲１３に記載された事項に基いて、当業者が容易に発明をすることができたものではない。
（４）小括
　以上のとおりであるから、本件発明１ないし１４は、甲１ないし甲７、甲９ないし甲１３に基いて当業者が容易に発明をすることができたものではないから、特許法第２９条第２項の規定により特許を受けることができないものではない。
第５　まとめ
　以上のとおりであるから、本件発明１ないし１４は特許法第２９条第２項の規定により特許を受けることができないものではなく、これらの発明に係る特許は同法第１１３条第２号に該当せず、取り消されるべきものではない。
　また、他に本件発明１ないし１４に係る特許を取り消すべき理由を発見しない。
　よって、結論のとおり決定する。
【異議決定日】
平成３０年１０月１９日（２０１８．１０．１９）